(57)【要約】【課題】粒径が０．０１〜１．５μｍ程度の導電性粉末を使用し、かつ、３５０〜６００℃の範囲内での低温焼成によって導電性の高い電極パターンを得ることが可能である。緻密で、かつライン乱れのないパターンの電極を形成することができる。【解決手段】本発明の導電性ペースト組成物は、６０〜９０質量％の導電性粉末と、２〜１０質量％のガラス粉末と、残部が少なくとも樹脂成分及び溶剤成分から構成される有機系ビヒクルとを含み、導電性粉末の平均粒径が０．０１〜１．５μｍであって、有機系ビヒクルに含まれる樹脂成分の質量平均分子量が１０００〜３００００であり、かつガラス転移点が３０℃以下を示すものを少なくとも１種以上含むことを特徴とする。【選択図】なし【特許請求の範囲】
【請求項１】
６０〜９０質量％の導電性粉末と、２〜１０質量％のガラス粉末と、残部が少なくとも樹脂成分及び溶剤成分から構成される有機系ビヒクルとを含み、
前記導電性粉末の平均粒径が０．０１〜１．５μｍであって、
前記有機系ビヒクルに含まれる樹脂成分の質量平均分子量が１０００〜３００００であり、かつガラス転移点が３０℃以下を示すものを少なくとも１種以上含むことを特徴とする導電性ペースト組成物。
【請求項２】
樹脂成分がアクリル系共重合樹脂であり、前記アクリル系共重合樹脂が３５０〜６００℃の範囲内での焼成によって消失可能な樹脂である請求項１記載の導電性ペースト組成物。
【請求項３】
溶剤成分がアクリル系共重合樹脂を溶解可能な成分である請求項２記載の導電性ペースト組成物。
【請求項４】
導電性粉末がＣｕ、Ａｇ、Ｐｄ及びＡｕからなる群より選ばれた１種又は２種以上の金属を含む粉末である請求項１記載の導電性ペースト組成物。
【請求項５】
請求項１ないし４いずれか１項に記載の導電性ペースト組成物を用いてオフセット印刷法により基板上にパターンを形成し、前記形成したパターンを焼成することにより電極を作製することを特徴とする電極の製造方法。
【発明の詳細な説明】
【技術分野】
【０００１】
本発明は、プラズマディスプレイパネル（Plasma Display Panel、以下、ＰＤＰという。）を構成する前面基板や背面基板に対して、精細な電極パターンを形成するのに有用な導電性ペースト組成物及び該組成物を用いた電極の製造方法に関するものである。
【背景技術】
【０００２】
ＰＤＰはガスを封入した密閉空間である放電セルの電極対に電圧を印加し、プラズマ放電を発生させ、ガスから発生する紫外線を放電セル内に塗布された蛍光体に照射し、蛍光体を励起させてこれを発光させることにより情報を表示する表示デバイスである。
【０００３】
図１に示すように、ＰＤＰ１０は、フロントガラス基板１１とリアガラス基板１２との間に放電の広がりを一定領域に抑え、表示を規定のセル内で行わせると同時に、かつ均一な放電空間を確保するために隔壁（障壁、リブ）１３が設けられ、フロントガラス基板１１、リアガラス基板１２及び隔壁１３で区画され、内部にガスが封入された放電空間１４内で、対向するバス電極１６とアドレス電極１７との間にプラズマ放電を生じさせることにより、この放電空間１４内に封入されているガスから発生する紫外線を放電空間１４内に設けた蛍光体１８に当てることにより表示を行うものである。なお、図１中の符号１６ａはバス電極１６を構成する白色層、符号１６ｂはバス電極１６を構成する黒色層、符号１９は保護膜、符号２１は透明誘電体層、符号２２がカラーフィルタ、符号２３が透明電極をそれぞれ示す。
【０００４】
このような表示デバイス等の半導体デバイスにおける電極等の形成には従来よりフォトリソグラフィ法が用いられてきたが、このフォトリソグラフィ法は製造工程が複雑であり、また材料ロスが多く、パターン形成に必要な露光装置等の製造設備に莫大な費用がかかるため、製造コストが極めて高くなるという問題があった。更に、パターン形成時の現像処理等にて生じる廃液を処理するコストも高く、しかもこの廃液については環境保護の観点からも問題があった。
【０００５】
そこで、低コストでかつ有害な廃液等を生じることのないパターン形成方法に関する研究が種々なされている。なかでも、オフセット印刷法は、微細パターンを高い精度で形成することが可能であることから、フォトリソグラフィ法の代替法として注目されている。
【０００６】
オフセット印刷を用いた技術として、質量平均分子量が５万〜３０万である焼成によって除去可能な樹脂分を２〜１０質量％の割合で含有するＰＤＰの電極形成用インキを用いて、パターンをオフセット印刷によって形成し、このインキパターンを焼成して電極パターンを得るＰＤＰの電極基板の製造方法が開示されている（例えば、特許文献１参照。）。
【０００７】
上記特許文献１には、導電性粉体として平均粒径が２μｍである球状の銀粒子を、バインダ樹脂としてアクリル樹脂をそれぞれ使用したＰＤＰ電極形成用インキの調製、電極パターンの形成及び物性評価が示されている。この特許文献１の実施例１では、アクリル樹脂が質量平均分子量＜Ｍｗ＞が５万で軟化温度が１００℃のもの、実施例２では、アクリル樹脂が質量平均分子量＜Ｍｗ＞が１５万で軟化温度が１２０℃のもの、実施例３では、アクリル樹脂が質量平均分子量＜Ｍｗ＞が３０万で軟化温度が１５０℃のもの、比較例１では、アクリル樹脂が質量平均分子量＜Ｍｗ＞が４．５万で軟化温度が９０℃のもの、及び比較例２では、アクリル樹脂が質量平均分子量＜Ｍｗ＞が３１万で軟化温度が１７０℃のものがそれぞれ使用されている。
【０００８】
そして、これらの評価として、樹脂分の質量平均分子量＜Ｍｗ＞を小さくするにつれて印刷形状や印刷パターンのひび割れの評価が低下する傾向があり、樹脂分の質量平均分子量＜Ｍｗ＞が５万を下回ると、印刷形状が劣化して、ひび割れなどの不具合が生じることが分かったと記載されている。
【先行技術文献】
【特許文献】
【０００９】
【特許文献１】特開２００５−１５８２９５号公報（請求項１、請求項４、［００４６］〜［００６０］）
【発明の概要】
【発明が解決しようとする課題】
【００１０】
特許文献１に記載されているように、粒径が２μｍ程度の導電性粉末を用いた場合では、質量平均分子量＜Ｍｗ＞が５万以上の樹脂成分を使用したインキを用いて形成した電極パターンの物性が優れていることが示されている。
【００１１】
一方、最近では更なるパターンの微細化、かつ低抵抗化の追及等の理由により、インキ成分として、より粒径が小さな０．０１〜１．５μｍ程度の導電性粉末を使用する傾向にある。
【００１２】
しかしながら、上記特許文献１に示されるような、質量平均分子量＜Ｍｗ＞が５万以上の樹脂成分を使用したインキに、粒径が２μｍ程度よりも小さな０．０１〜１．５μｍ程度の導電性粉末を用いた場合では、５０μｍ程度の微細なパターン形状に対応するために利用する上記微小粒径導電性粉末の特性である低温焼結化を阻害し、低抵抗化が困難となる等の不具合を生じる問題があった。
【００１３】
本発明の目的は、粒径が０．０１〜１．５μｍ程度の導電性粉末を使用し、かつ、３５０〜６００℃の範囲内での低温焼成によって導電性の高い電極パターンを得ることが可能な導電性ペースト組成物及び該組成物を用いた電極の製造方法を提供することにある。
【００１４】
本発明の別の目的は、緻密で、かつライン乱れのないパターンの電極を形成し得る、導電性ペースト組成物及び該組成物を用いた電極の製造方法を提供することにある。
【課題を解決するための手段】
【００１５】
本発明の第１の観点は、６０〜９０質量％の導電性粉末と、２〜１０質量％のガラス粉末と、残部が少なくとも樹脂成分及び溶剤成分から構成される有機系ビヒクルとを含み、導電性粉末の平均粒径が０．０１〜１．５μｍであって、有機系ビヒクルに含まれる樹脂成分の質量平均分子量が１０００〜３００００であり、かつガラス転移点が３０℃以下を示すものを少なくとも１種以上含むことを特徴とする導電性ペースト組成物である。
【００１６】
本発明の第１の観点では、平均粒径が０．０１〜１．５μｍの導電性粉末を使用する場合に、有機系ビヒクルに含まれる樹脂成分の質量平均分子量を上記範囲内に規定する。質量平均分子量が上記範囲内の樹脂成分は、６００℃以下の低温焼成において、導電性粉末が焼結を開始する３００〜５００℃付近の温度域で消失除去が可能であるため、従来の樹脂成分のように、導電性粉末同士の焼結を阻害するようなことがない。従って、この導電性ペースト組成物を用いて形成した電極は、高い導電性を有する。また、低温焼成後の残渣物が極めて少ないため、この導電性ペースト組成物を使用して電極を形成した場合、電極形状として緻密で、かつラインに乱れのない電極パターンが得られる。更に、上記有機系ビヒクルに含まれる樹脂成分の少なくとも１種にガラス転移点が３０℃以下を示す樹脂を用いることにより、印刷時の乾燥によるひび割れを起こすことがなく、また流動性良好で印刷性に優れたペーストを得ることができる。
【００１７】
本発明の第２の観点は、第１の観点に基づく発明であって、更に樹脂成分がアクリル系共重合樹脂であり、アクリル系共重合樹脂が３５０〜６００℃の範囲内での焼成によって消失可能な樹脂であることを特徴とする。
【００１８】
本発明の第２の観点では、樹脂成分がアクリル系共重合樹脂であれば、低温での分解性の点で優れると同時に、適度な粘着性を持つ。従って、このような導電性ペースト組成物はオフセット印刷法を用いることで、オフセット印刷性が良好となる。
【００１９】
本発明の第３の観点は、第２の観点に基づく発明であって、更に溶剤成分がアクリル系共重合樹脂を溶解可能な成分であることを特徴とする。
【００２０】
本発明の第３の観点では、溶剤成分としてアクリル系共重合樹脂を溶解可能な成分を使用することで、流動性の高いペーストを得ることができるため印刷性向上の効果が得られる。
【００２１】
本発明の第４の観点は、第１の観点に基づく発明であって、更に導電性粉末がＣｕ、Ａｇ、Ｐｄ及びＡｕからなる群より選ばれた１種又は２種以上の金属を含む粉末であることを特徴とする。
【００２２】
本発明の第４の観点では、上記種類の金属を含む粉末は、他の金属粉末に比べて高い導電性を持つため、本発明が目的とする電極等に利用する際の導電性粉末として好ましい。
【００２３】
本発明の第５の観点は、第１ないし第４の観点に基づく導電性ペースト組成物を用いてオフセット印刷法により基板上にパターンを形成し、この形成したパターンを焼成することにより電極を作製することを特徴とする電極の製造方法である。
【００２４】
本発明の第５の観点では、上記導電性ペースト組成物に使用した質量平均分子量が１０００〜３００００の範囲内の樹脂成分は、６００℃以下の低温焼成において、導電性粉末が焼結を開始する３００〜５００℃付近の温度域で消失除去が可能であるため、従来の樹脂成分のように、導電性粉末同士の焼結を阻害するようなことがない。従って、オフセット印刷法のような微細配線パターンを得意とする印刷法を用いた場合でも、この導電性ペースト組成物を用いて形成した電極は、高い導電性を有する。また、低温焼成後の残渣物が極めて少ないため、この導電性ペースト組成物を使用して電極を形成した場合、電極形状として緻密で、かつラインに乱れのない電極パターンが得られる。
【発明の効果】
【００２５】
本発明の導電性ペースト組成物は、６０〜９０質量％の導電性粉末と、２〜１０質量％のガラス粉末と、残部が少なくとも樹脂成分及び溶剤成分から構成される有機系ビヒクルとを含み、導電性粉末の平均粒径が０．０１〜１．５μｍであって、有機系ビヒクルに含まれる樹脂成分の質量平均分子量が１０００〜３００００であり、かつガラス転移点が３０℃以下を示すものを少なくとも１種以上含むことを特徴とする。導電性ペースト組成物に使用した質量平均分子量が１０００〜３００００の範囲内の樹脂成分は、６００℃以下の低温焼成において、導電性粉末が焼結を開始する３００〜５００℃付近の温度域で消失除去が可能であるため、従来の樹脂成分のように、導電性粉末同士の焼結を阻害するようなことがない。従って、この導電性ペースト組成物を用いて形成した電極は、高い導電性を有する。また、低温焼成後の残渣物が極めて少ないため、この導電性ペースト組成物を使用して電極を形成した場合、電極形状として緻密で、かつラインに乱れのない電極パターンが得られる。また、上記有機系ビヒクルに含まれる樹脂成分の少なくとも１種にガラス転移点が３０℃以下を示す樹脂を用いることにより、印刷時の乾燥によるひび割れを起こすことがなく、また流動性良好で印刷性に優れたペーストを得ることができる。
【図面の簡単な説明】
【００２６】
【図１】ＰＤＰの放電セルを示す図。
【発明を実施するための形態】
【００２７】
次に本発明を実施するための形態を図面に基づいて説明する。
【００２８】
本発明の組成物は、ＰＤＰを構成する前面基板や背面基板に対して、精細な電極パターンを形成するのに有用な導電性ペースト組成物であり、６０〜９０質量％の導電性粉末と、２〜１０質量％のガラス粉末と、残部が少なくとも樹脂成分及び溶剤成分から構成される有機系ビヒクルとを含む。上記導電性粉末の平均粒径は０．０１〜１．５μｍの範囲内である。また、有機系ビヒクルに含まれる樹脂成分の質量平均分子量が１０００〜３００００であり、かつガラス転移点が３０℃以下を示すものを少なくとも１種以上含む。
【００２９】
本発明において規定した導電性粉末の平均粒径は、５００個以上の導電性粉末をＳＥＭ撮影することにより、それぞれの１次粒径を求め、算術平均により平均粒径を算出したものである。
【００３０】
樹脂成分の質量平均分子量（Ｍｗ）は、テトロヒドロフラン１００質量部に該当樹脂成分１質量部を溶解して試料を調製し、この試料をＧＰＣ（Ｇｅｌ  Ｐｅｒｍｅａｔｉｏｎ  Ｃｈｒｏｍａｔｏｇｒａｐｈｙ（ゲル透過クロマトグラフィー））装置により測定したものである。なお、測定に使用したＧＰＣ装置は、示差屈折率検出器付のＨＰＬＣ（Ｈｉｇｈ  Ｐｅｒｆｏｒｍａｎｃｅ  Ｌｉｑｕｉｄ  Ｃｈｒｏｍａｔｏｇｒａｐｈｙ（高速液体クロマトグラフィー））測定機（島津製作所社製；ＣＢＭ−２０Ａ・ＬＣ−２０ＡＤ・ＳＩＬ−２０Ａ・ＣＴＯ−２０Ａ・ＲＩＤ−１０Ａの組み合わせ）に、ＧＰＣ用カラム（島津製作所社製：Ｓｈｉｍ−ｐａｃｋ  ＧＰＣ−８０４）を取り付けることにより構成した。また、測定の際に使用した標準物質は東ソー製ＴＳＫ標準ポリスチレン０５２０８（質量平均分子量１７０００）である。
【００３１】
ガラス転移点の温度域は、示差走査熱量計を用いて昇温速度１０℃毎分の条件で樹脂成分試料を測定した際の、比熱の変曲点から求めるものである。
【００３２】
ここで、導電性ペースト組成物に含まれる導電性粉末の割合を６０〜９０質量％の範囲に限定したのは、導電性粉末の割合が６０質量％未満であると、この組成物を用いて形成された電極パターンの導電性が低下してしまうからであり、導電性粉末の割合が９０質量％を越えると、印刷に適した流動性をペーストに付与することが困難となり、また焼成後の電極が密着性不良等の不具合を生じるからである。また、導電性ペースト組成物に含まれるガラス粉末の割合を２〜１０質量％の範囲に限定したのは、ガラス粉末の割合が２質量％未満であると、焼成後の電極が密着不良等の不具合を生じるからであり、ガラス粉末の割合が１０質量％を越えると、この組成物を用いて形成された電極パターンの導電性が低下してしまうからである。このうち、導電性粉末が７０〜８８質量％、ガラス粉末が２〜８質量％及び残部となる有機系ビヒクルが１０〜２０質量％となるような割合が印刷性良好による印刷形状の安定化及び焼成後の電極の低抵抗化の理由から、特に好ましい。
【００３３】
また、導電性ペースト組成物に含まれる導電性粉末の平均粒径を０．０１〜１．５μｍの範囲内に限定したのは、更なる微細配線化が要求される電極に対応するため、また低抵抗化のための低温焼結性を持たせる理由からである。このうち、導電性粉末の平均粒径は、０．１〜０．８μｍの範囲内がペーストの印刷適性流動化及び低温焼結性向上の理由から、特に好ましい。また、導電性粉末は、上記範囲内の平均粒径であれば、異なる平均粒径の粉末を複数種類配合して使用しても良い。
【００３４】
更に、導電性ペースト組成物に含まれる有機系ビヒクルを構成する樹脂成分の質量平均分子量を１０００〜３００００の範囲内に規定したのは、質量平均分子量が上記範囲内の樹脂成分であれば、６００℃以下の低温焼成において、導電性粉末が焼結を開始する３００〜５００℃付近の温度域で消失除去が可能であり、従来の樹脂成分のように、導電性粉末同士の焼結を阻害するようなことがないためである。従って、この導電性ペースト組成物を用いて形成した電極は、高い導電性を有する。また、低温焼成後の残渣物が極めて少ないため、この導電性ペースト組成物を使用して電極を形成した場合、電極形状として緻密で、かつラインに乱れのない電極パターンが得られる。なお、樹脂成分の質量平均分子量が１０００未満であると、この組成物にオフセット印刷に適正な粘度を付与できず、所望の印刷形状を確保できない。また、樹脂成分の質量平均分子量が１０００未満であると、この組成物の結着力が弱まる不具合を生じる。結着力を高めるために樹脂成分の含有量を上げると、焼成後の残渣が多くなり、形成された電極パターンの比抵抗が高くなる問題が生じる。また、質量平均分子量が３００００を越えると、この組成物の粘性が高くなって、オフセット印刷時における凹版へのペーストの受理に不具合を生じる。ペーストの受理の不具合を解消するために、樹脂成分の含有量を上げると、連続で印刷を行うにつれて、印刷用ブランケットから基板に印刷用ペーストを塗布するときに、印刷用ブランケット上に印刷用ペーストが次第に残っていく、いわゆるパイリング（piling）という現象が発生し易くなる問題があった。このうち、有機系ビヒクルを構成する樹脂成分の質量平均分子量は、３０００〜３００００の範囲内がオフセット印刷による電極形状を連続して安定して得る連続印刷性及び、低温消失の効果による電極の低抵抗化の理由から、特に好ましい。
【００３５】
オフセット印刷性を決める因子はペースト組成物の粘度であることが多く、樹脂成分の質量平均分子量が３００００を越える、例えば、５００００以上のような高分子量の樹脂を使用すると、ペースト組成物の粘度が急激に高くなり過ぎて、印刷することが難しくなる。また、樹脂成分の質量平均分子量が１０００未満、例えば、５００程度のような極端に小さく、モノマーやオリゴマーに近い粘性しか示さない低分子量の樹脂を使用すると、ペースト組成物の粘度が低くなって、導電性粉末の重さを支えられずに、導電性粉末が沈降してしまい、ペーストが簡単に分離してしまうためである。
【００３６】
ペースト組成物の粘度を決める樹脂成分の質量平均分子量が比較的高い３００００を越える場合には、上記樹脂成分が可溶な溶剤成分を増量することで粘度調整することが考えられるが、この場合印刷中にペースト組成物から多量な溶剤成分が揮発することで、ペースト組成物の急激な粘度変化によりライン形状が乱れるなどの不具合や、形成した電極表面が乾燥し、ひび割れが発生するなどの問題が起こる。一方で、ガラス転移点が３０℃以下を示す樹脂成分を利用することにより、ペースト組成物の急激な粘度変化や乾燥を抑えることができ、良好な印刷性を連続して確保できる。ガラス転移温度の好ましい範囲は−１００〜３０℃である。特に下限値を設定する理由はないが、本発明に求められる樹脂組成物のうち、ガラス転移温度が−１００℃を下回るものは入手し難いという理由からである。また、上限値を３０℃とした理由は、３０℃を越える樹脂成分のみを利用した場合には、印刷時に溶剤が多量に揮発すると、ペースト組成物中に残留する成分が固体の導電性粉末、ガラス粉末、樹脂成分等のみとなってしまうため、ペースト組成物が乾燥し、ライン形状の乱れや、形成した電極表面の乾燥によるひび割れ等の問題が発生するからである。また、２種類以上の樹脂成分を配合する場合には、ガラス転移点が３０℃以下の樹脂の含有率は少なくとも樹脂成分全体を１００質量％としたときに２０質量％以上含むことが好ましい。その理由は、樹脂成分全体の２０質量％以下であった場合に、ペースト組成物の急激な粘度変化を抑制する効果や、電極表面の乾燥防止効果が得られ難くなる傾向が見られるからであり、３５質量％以上含むことが更に好ましい。
【００３７】
本発明に係る導電性ペースト組成物に用いられる導電性粉末は、Ｃｕ、Ａｇ、Ｐｄ及びＡｕからなる群より選ばれた１種又は２種以上の金属を含む粉末である。２種以上の金属を含む粉末としては、複合合金やメッキ複合体などが挙げられる。これらの導電性粉末は、１種を単独で使用する他、２種以上を混合して使用することもできる。このうち、導電性やコスト、耐酸化性（高絶縁性酸化物の生成し難さ）等の観点から、Ａｇ粉末を用いるのが最も好ましい。
【００３８】
本発明に係る導電性ペースト組成物に用いられるガラス粉末は、酸化鉛、酸化ビスマス、酸化亜鉛、酸化ホウ素、酸化ケイ素、酸化アルミニウム、酸化リン、酸化カルシウム及び酸化チタンからなる群より選ばれた１種又は２種以上の酸化物を含む４００〜５５０℃の軟化点を有するフリットガラスであることが好適である。軟化点を上記範囲内としたのは、軟化点が下限値未満のフリットガラスでは、ガラス粉末がペースト組成物中の有機系ビヒクルを構成する樹脂成分の消失を妨げてしまい、残渣物が電極パターン内に残り、パネル内を汚染する可能性があるためであり、軟化点が上限値を越えるフリットガラスでは、ガラス粉末がガラス基板との間の十分なアンカーを与えることができないためである。このうち、フリットガラスの軟化点は４５０〜５５０℃が特に好ましい。具体的には、ＰｂＯ−Ｂ2Ｏ3−ＳｉＯ2、ＺｎＯ−Ｂ2Ｏ3−ＳｉＯ2、ＰｂＯ−Ｂ2Ｏ3−ＳｉＯ2−Ａｌ2Ｏ3、ＰｂＯ−ＺｎＯ−Ｂ2Ｏ3−ＳｉＯ2、ＰｂＯ−Ｂ2Ｏ3−ＳｉＯ2−Ａｌ2Ｏ3−ＺｎＯ、ＰｂＯ−Ｂ2Ｏ3−ＳｉＯ2−ＣａＯ、Ｂ2Ｏ3−ＺｎＯ−Ｂｉ2Ｏ3、Ｂ2Ｏ3−Ｂｉ2Ｏ3、Ｂ2Ｏ3−ＺｎＯ、Ｂｉ2Ｏ3−Ｂ2Ｏ3−ＳｉＯ2、ＺｎＯ−Ｐ2Ｏ5−ＳｉＯ2、Ｐ2Ｏ5−Ｂ2Ｏ3−Ａｌ2Ｏ3、ＺｎＯ−Ｐ2Ｏ5−ＴｉＯ2などの組み合わせが挙げられる。また、フリットガラスの粒径は特に限定されるものではないが、例えば粒径が０．０５〜２．０μｍの範囲内が好ましく、０．１〜１．０μｍの範囲内が特に好ましい。
【００３９】
本発明に係る導電性ペースト組成物に用いられる有機系ビヒクルは、樹脂成分及び溶剤成分から構成される。前述した質量平均分子量が１０００〜３００００の範囲内の樹脂成分としては、低温での分解性の点で優れると同時に、適度な粘着性を持つことからオフセット印刷性が良好である理由から、アクリル系共重合樹脂が挙げられる。このアクリル系共重合樹脂には３５０〜６００℃の範囲内での焼成によって消失可能な樹脂が選ばれる。具体的には、質量平均分子量が３０００〜２５０００のアクリル−ウレタンの共重合樹脂、質量平均分子量が１０００〜２００００のアクリル−スチレンの共重合樹脂、質量平均分子量が５０００〜３００００のアクリル−エポキシ共重合樹脂が挙げられる。上記質量平均分子量以外にも、ガラス転移点が３０℃以下を示すものが少なくとも１種以上選ばれる。これらの樹脂はいずれも、１種を単独で使用する他、２種以上を混合して使用することもできる。２種類以上の樹脂成分を配合する場合には、ガラス転移点が３０℃以下の樹脂の含有率は樹脂成分全体を１００質量％としたときに２０質量％以上含むことが好ましい。その理由は、樹脂成分全体の２０質量％未満であった場合に、ペースト組成物の急激な粘度変化を抑制する効果や、電極表面の乾燥防止効果が得られ難くなる傾向が見られるからである。樹脂成分全体を１００質量％としたときに、ガラス転移点が３０℃以下の樹脂の含有率が３５質量％以上含むことが特に好ましい。溶剤成分にはこのアクリル系共重合樹脂を溶解可能な成分が選択される。このような溶剤成分としては、ジオール系溶剤、グリコールエーテル系溶剤及びポリエステルポリオール系溶剤（炭素数が２〜１２の脂肪族多塩基酸・炭素数が２〜１２の脂肪族多価アルコール）からなる群より選ばれた１種の単一溶剤又は２種以上の混合溶剤が挙げられる。また、必要に応じて、分散剤や粘度調整剤等の添加剤を加えてもよい。分散剤は導電性粉末やガラス粉末の分散性向上のために、粘度調整剤はペースト粘度調整のために添加する。
【００４０】
導電性ペースト組成物に残部として含まれる有機系ビヒクルを構成する樹脂成分及び溶剤成分は、導電性ペースト組成物を１００質量％とするとき、樹脂成分が２〜１０質量％及び溶剤成分が５〜２０質量％とすることが好ましい。ここで、導電性ペースト組成物に含まれる樹脂成分の割合を５〜１０質量％の範囲としたのは、樹脂成分の割合が２質量％未満であると、印刷に必要な適正な粘性を付与できないなど不具合を生じるからであり、樹脂成分の割合が１０質量％を越えると、相対的に導電性粒子の含有量が減ることから低抵抗化が困難になる不具合を生じるからである。また、導電性ペースト組成物に含まれる溶剤成分の割合を５〜２０質量％の範囲としたのは、溶剤成分の割合が５質量％未満であると、ペースト組成物に印刷に適正な流動性を持たせることができず印刷性に不具合を生じるからであり、溶剤成分の割合が２０質量％を越えると、ペースト組成物に印刷に適正な流動性及び保形性を持たせることができず、印刷時の形状不良等の不具合を生じるからである。
【００４１】
本発明に係る導電性ペースト組成物は、前述した導電性粉末、ガラス粉末、樹脂成分及び溶剤成分を混合し、攪拌、混合することによって調製される。組成物を調製する際の、処理条件については特に限定されるものではない。
【００４２】
本発明の電極の製造方法は、前述した本発明の導電性ペースト組成物を用いてオフセット印刷法により基板上にパターンを形成し、形成したパターンを焼成することにより電極を作製することを特徴とする。
【００４３】
ここで行われるオフセット印刷法では、導電性ペースト組成物を凹状のパターンを有する印刷版に充填し、充填した導電性ペースト組成物を印刷用ブランケットへ転写した後、印刷用ブランケットから基板上へ導電性ペースト組成物を転写することにより、基板上にライン状の電極パターンを形成するものである。オフセット印刷法では、印刷用ブランケットから基板上にペースト組成物を１００％転写させるために、印刷用ブランケット表面にはシリコーンゴムシートを用い、ペースト組成物には印刷用ブランケット表面のシリコーンゴムシートに濡れ易く、かつ、浸透し難い溶剤を添加し、ペースト組成物とシリコーンゴム界面の表面張力を低下させることで、シリコーンゴムからペースト組成物を剥離し易くしてペースト組成物を印刷用ブランケットから基板上に転写させている。
【００４４】
基板上に形成された電極パターンは、５００〜６００℃で焼成される。上記範囲の温度での焼成によって、導電性ペースト組成物中の溶剤成分が蒸発し、更に樹脂成分が熱分解により消失する。上記導電性ペースト組成物に使用した質量平均分子量が１０００〜３００００の範囲内の樹脂成分は、６００℃以下の低温焼成において、導電性粉末が焼結を開始する３００〜５００℃付近の温度域で消失除去が可能であるため、従来の樹脂成分のように、導電性粉末同士の焼結を阻害するようなことがない。従って、この導電性ペースト組成物を用いて形成した電極は、高い導電性を有する。また、低温焼成後の残渣物が極めて少ないため、この導電性ペースト組成物を使用して電極を形成した場合、電極形状として緻密で、かつラインに乱れのない電極パターンが得られる。
【実施例】
【００４５】
次に本発明の実施例を比較例とともに詳しく説明する。
【００４６】
＜実施例１＞
（ｉ）導電性ペースト組成物の調製
先ず、導電性ペースト組成物の調製に際して、導電性粉末として、平均粒径が０．６μｍである球状のＡｇ粉末を用意した。また、有機系ビヒクルを構成する樹脂成分として、質量平均分子量が３０００で、ガラス転移温度Ｔｇが−５℃であるアクリル−ウレタン共重合樹脂を用意した。ガラス粉末として、平均粒径が０．５μｍで、溶融温度が４５０℃である酸化ビスマス系フリットを用意した。更に、有機系ビヒクルを構成する溶剤成分として、エチレングリコールモノブチルエーテルを用意した。
【００４７】
次に、有機系ビヒクル組成物として４０質量％にて樹脂を溶剤に溶解させた液を作製した。上記有機系ビヒクル組成物を１２質量％、Ａｇ粉末を８５質量％、ガラス粉末を３質量％の割合で混合し、これを３本ロールで混練することによって、導電性ペースト組成物を調製した。
【００４８】
（ii）電極パターンの形成
上記（ｉ）で得られた導電性ペースト組成物を凹版オフセット印刷によって基板上に印刷し、これを焼成することによって電極パターンを得た。
【００４９】
この電極パターンの形成では、印刷版として、ガラス製の基材上に線幅７０μｍ、ピッチ３６０μｍの凹部（ストライプパターン；深さ２０μｍ）が形成された凹版を使用した。また、印刷用ブランケットには、厚さが３００μｍ、硬さが４０（ＪＩＳ  Ａ）のシリコーンゴムを表面ゴム層として備えるものを使用した。更に、基板には、厚さ２．８ｍｍ、対角４２インチのガラス基板を使用した。
【００５０】
印刷用ブランケットには、ＰＤＰ電極基板印刷を終える毎に２０〜３０秒程度の間隔を空けて、その表面が乾燥した後に連続の印刷工程を行った。電極パターンの印刷形成は、室温が２３±１℃に制御されたクリーンルーム内にて行い、凹版の表面温度も２３±１℃となるように調節した。連続運転を実施した場合でも、ブランケットの表面温度は、面内で常に室温〜室温＋３℃以内に収まっていた。
【００５１】
導電性ペースト組成物を５０ｍｍ／秒の印刷速度で印刷して、パターンを形成したところ、その線幅は６０μｍであった。その後、連続印刷を行ったが、凹版の表面温度はほとんど変化がなく、印刷精度への影響も観察されなかった。また、印刷用ブランケットに転写した導電性ペースト組成物は１００％ガラス基板上に転写したので、印刷された電極パターンの形状は極めて良好で、膜厚も安定していた。電極パターンの印刷精度は対角４２インチの基板内で±１０μｍ以内と、極めて高いレベルに収まっていた。
【００５２】
形成した電極パターンの焼成には電気炉を使用した。焼成時には室温から徐々に（１０℃毎分）温度を上げていき、ピーク温度（５８０℃）を１５分間維持し、その後、徐々に（２時間程度）室温にまで冷却した。
【００５３】
＜実施例２＞
導電性ペースト組成物の樹脂成分として、質量平均分子量が５０００で、ガラス転移温度Ｔｇが−１５℃であるアクリル−ウレタン共重合樹脂を用いたこと以外は、実施例１と同様にして、導電性ペースト組成物を調製し、この導電性ペースト組成物を用い、実施例１と同様にして、基板上に電極パターンを形成した。
【００５４】
＜実施例３＞
導電性ペースト組成物の樹脂成分として、質量平均分子量が３０００で、ガラス転移温度Ｔｇが−５℃である実施例１のアクリル−ウレタン共重合樹脂と質量平均分子量が１００００で、ガラス転移温度Ｔｇが６５℃であるアクリル−エポキシ共重合樹脂との２種を質量比８：２で混合したものを用いたこと以外は実施例１と同様にして、導電性ペースト組成物を調製し、この導電性ペースト組成物を用い、実施例１と同様にして、基板上に電極パターンを形成した。
【００５５】
＜実施例４＞
導電性ペースト組成物の樹脂成分として、質量平均分子量が１０００で、ガラス転移温度Ｔｇが−２０℃であるアクリル−ウレタン共重合樹脂を用いたこと以外は、実施例１と同様にして、導電性ペースト組成物を調製し、この導電性ペースト組成物を用い、実施例１と同様にして、基板上に電極パターンを形成した。
【００５６】
＜実施例５＞
導電性ペースト組成物の樹脂成分として、質量平均分子量が３０００で、ガラス転移温度Ｔｇが−５℃である実施例１のアクリル−ウレタン共重合樹脂と質量平均分子量が３００００で、ガラス転移温度Ｔｇが７７℃であるアクリル−スチレン共重合樹脂との２種を質量比６：４で混合したものを用いたこと以外は実施例１と同様にして、導電性ペースト組成物を調製し、この導電性ペースト組成物を用い、実施例１と同様にして、基板上に電極パターンを形成した。
【００５７】
＜比較例１＞
導電性ペースト組成物の樹脂成分として、質量平均分子量が５００００で、ガラス転移温度Ｔｇが８７℃であるアクリル−ウレタン共重合樹脂を用いたこと以外は、実施例１と同様にして、導電性ペースト組成物を調製し、この導電性ペースト組成物を用い、実施例１と同様にして、基板上に電極パターンを形成した。
【００５８】
＜比較例２＞
導電性ペースト組成物の樹脂成分として、質量平均分子量が５００で、ガラス転移温度Ｔｇが−５℃であるアクリル−ウレタン共重合樹脂を用いたこと以外は、実施例１と同様にして、導電性ペースト組成物を調製し、この導電性ペースト組成物を用い、実施例１と同様にして、基板上に電極パターンを形成した。
【００５９】
＜比較例３＞
導電性粉末として、平均粒径が２．０μｍである球状のＡｇ粉末を用いたこと以外は実施例１と同様にして、導電性ペースト組成物を調製し、この導電性ペースト組成物を用い、実施例１と同様にして、基板上に電極パターンを形成した。
【００６０】
＜比較例４＞
実施例１と同様の組成物を準備する過程で、有機系ビヒクル組成物として４０質量％にて樹脂を溶剤に溶解させた液を２５質量％、Ａｇ粉末を５５質量％、ガラス粉末を２０質量％の割合で混合した以外は実施例１と同様にして、導電性ペースト組成物を調製し、この導電性ペースト組成物を用い、実施例１と同様にして、基板上に電極パターンを形成した。
【００６１】
＜比較例５＞
実施例１と同様の組成物を準備する過程で、有機系ビヒクル組成物として４０質量％にて樹脂を溶剤に溶解させた液を５質量％、Ａｇ粉末を９３質量％、ガラス粉末を２質量％の割合で混合した以外は実施例１と同様にして、導電性ペースト組成物を調製し、この導電性ペースト組成物を用い、実施例１と同様にして、基板上に電極パターンを形成した。
【００６２】
＜比較例６＞
導電性樹脂ペースト組成物の樹脂成分として、質量平均分子量が３０００で、ガラス転移温度Ｔｇが５５℃であるアクリル−ウレタン共重合樹脂を用いたこと以外は実施例１と同様にして、導電性樹脂ペースト組成物を調製し、この導電性ペースト組成物を用い、実施例１と同様にして、基板上に電極パターンを形成した。
【００６３】
＜比較例７＞
導電性樹脂ペースト組成物の樹脂成分として、質量平均分子量が１００００で、ガラス転移温度Ｔｇが６５℃であるアクリル−ウレタン共重合樹脂を用いたこと以外は実施例１と同様にして、導電性樹脂ペースト組成物を調製し、この導電性ペースト組成物を用い、実施例１と同様にして、基板上に電極パターンを形成した。
【００６４】
＜比較試験及び評価＞
実施例１〜５及び比較例１〜７において基板上に印刷形成されたペーストパターンと、焼成処理等を経て製造された各実施例及び比較例のＰＤＰ電極基板について、下記（ａ）〜（ｄ）の物性評価を行った。物性評価結果を次の表１〜表３に示す。
【００６５】
（ａ） パターンの印刷形状
基板上のペーストパターンを光学顕微鏡（１００倍）で観察して、その形状を評価した。印刷形状についての評価基準は次のとおりである。『ＡＡ』は、パターンの直進性が極めて良好であって、パターン上に突起、欠け等の異常は観察されないことを示し、『Ａ』は、パターンの直進性が良好であって、僅かに突起や欠け等の異常が観察されたものの、異常の程度は微小なものであることを示し、『Ａ-』は、サンプルによって評価Ａと下記の評価Ｂとが混在していることを示し、『Ｂ』は、パターンの直進性がやや劣っており、パターンの一部に突起や欠けが観察されたものの、実用上問題を生じない程度であることを示し、『Ｃ』は、パターンの直進性が劣っており、実用上支障を生じ得る突起や欠けが観察されることを示す。
【００６６】
（ｂ）パターンのひび割れ
基板上に導電性ペースト組成物を印刷してから１〜２時間経過した後で、ペーストパターンを光学顕微鏡（１００倍）で観察した。ひび割れについての評価基準は次のとおりである。『ＡＡ』は、パターン上でひび（クラック）は観察されないことを示し、『Ａ』は、パターン上で僅かにひびが観察されたものの、ひび割れの程度は実用上問題のない程度に微細であることを示し、『Ａ-』は、サンプルによって評価Ａと下記の評価Ｂとが混在していることを示し、『Ｂ』は、実用上支障を生じ得る程度のひび割れがパターンの一部に観察されることを示し、『Ｃ』は、パターン上でひび割れが顕著に観察されることを示す。
【００６７】
（ｃ）焼成後の膜厚変化
導電性ペースト組成物を印刷してなる印刷パターンの膜厚ｔ1（μｍ）と、これを焼成してなる電極パターンの膜厚ｔ2（μｍ）とをキーエンス（株）製のレーザー顕微鏡「ＶＫ−９６００」を用いて、非接触にて測定した。この測定値から、次の式（１）を用いて膜厚の減少率（％）を求めた。
【００６８】
減少率（％）＝（ｔ1 − ｔ2）／ｔ1 × １００         ……（１）
膜厚の減少率の評価基準は次のとおりである。『ＡＡ』は、減少率が５％以下であって、膜厚変化が高度に抑制されていることを示し、『Ａ』は、減少率が５％を越えたものの、２０％以下に抑制されていることを示し、『Ｂ』は、減少率が２０％を越えており、５０％以下であったものの、不十分であることを示し、『Ｃ』は、減少率が５０％を越えており、膜厚変化が顕著であることを示す。
【００６９】
（ｄ）電極パターンの導電性
ペーストパターンを焼成してなる電極パターンの抵抗率（Ω・ｃｍ）を測定して、導電性の程度を評価した。抵抗率は、４端子４探針法を用いて三菱化学（株）社製のローレスタで測定した表面抵抗値と、上記キーエンス（株）社製のレーザー顕微鏡「ＶＫ−９６００」を用いて測定した電極パターンの膜厚ｔ2（μｍ）を測定した値を用いて算出した。『ＡＡ』は、抵抗率が３×１０-6Ω・ｃｍ以下であって、電極パターンの導電性が極めて優れていることを示し、『Ａ』は、抵抗率が３×１０-6Ω・ｃｍを越え、６×１０-6Ω・ｃｍ以下であって、電極パターンの導電性が優れていることを示し、『Ｂ』は、抵抗率が６×１０-6Ω・ｃｍを越え、１×１０-5Ω・ｃｍ以下であって、電極パターンの導電性は実用上不十分であることを示し、『Ｃ』は、抵抗率が１×１０-5Ω・ｃｍを越えており、電極パターンの導電性が極めて不十分であることを示す。なお、表２において、評価自体ができなかったものについてはデータ取得不可ということで「ＮＤ」（Ｎｏ  Ｄａｔａ）と記載した。
【００７０】
【表１】
2010161062.tif 000002
【００７１】
【表２】
2010161062.tif 000003
【００７２】
【表３】
2010161062.tif 000004
表２より明らかなように、質量平均分子量が５００００と分子量が大きな樹脂成分を用いた比較例１では、評価（ａ）のパターン印刷形状が『Ｂ』とパターンの直進性に一部難があり、パターンの一部に突起や欠けが観察された。評価（ｂ）のパターンひび割れが『Ｂ』とパターン上でひび割れが一部に観測された。また、評価（ｄ）の電極パターンの導電性が『Ｃ』と抵抗率が１×１０-5Ω・ｃｍを越え、電極パターンの導電性が極めて不十分であることを示された。
【００７３】
また、質量平均分子量が５００と分子量が小さな樹脂成分を用いた比較例２では、評価（ａ）のパターン印刷形状が『Ｃ』とパターンの直進性が劣り、実用上支障を生じ得る突起や欠けが観察されることを示された。また、評価（ｂ）のパターンのひび割れが『Ｂ』とパターン上でひび割れが観察されることを示された。
【００７４】
表３より明らかなように、ガラス転移温度が３０℃以下の樹脂成分を用いた比較例６では、評価（ｂ）のパターンのひび割れが『Ｂ』とパターン上でひび割れが観察されることが示された。また、比較例７では、評価（ｂ）のパターンのひび割れが『Ｃ』とパターン上でひび割れが顕著に観察され、評価（ｄ）の電極パターンの導電性が『Ｃ』と抵抗率が１×１０-5Ω・ｃｍを越え、電極パターンの導電性が極めて不十分であることを示された。
【００７５】
一方、表１より明らかなように質量平均分子量が１０００〜３００００の実施例１〜５では、評価（ａ）、評価（ｂ）及び評価（ｄ）がそれぞれ『Ａ』や『ＡＡ』と、パターンの直進性に優れ、パターン上でひび（クラック）が観察されず、更に、実施例１，２，４においては抵抗率が３×１０-6Ω・ｃｍ以下であって、電極パターンの導電性が極めて優れていることが確認された。これら実施例１〜５から、樹脂成分のガラス転移温度が３０℃以下である樹脂成分を多く含むことで、評価（ｂ）のパターンひび割れが発生し難い傾向が見られる。
【００７６】
なお、評価（ｃ）の焼成後の膜厚変化については、膜厚の減少率が高い、即ち高い収縮を示す結果が、優れているものと解釈する。即ち、『Ｃ』が最も優れ、『ＡＡ』が最も劣るということである。それは、焼成したことによる収縮によって、Ａｇの導電層が緻密なものとなり、バルクのＡｇに近い導電性が得られるためである。また、Ａｇの焼結開始温度の時点で消失しきらない高分子量の樹脂がある場合には、収縮が阻害されることで、導電性が低下するためである。この評価（ｃ）では、実施例１〜５及び比較例２，４では評価が『Ｃ』であり、比較例３では評価が『ＡＡ』であった。実施例１〜５及び比較例２は、焼成で樹脂成分が消失したために、収縮率が高い。この結果は、続く評価（ｄ）で導電性が高いという結果を裏付けるものである。一方で、比較例４に関しては導電性粉末の含有比率が低く、溶剤・樹脂成分等の質量変化の大きい組成物比率が大きいために収縮率が高くなったことが理由で評価が『Ｃ』であり、続く評価（ｄ）での導電性は低いので、上記理由とは異なるものと考えられる。また、実施例１〜５で得られた電極パターンは、パターン印刷形状やパターンのひび割れ評価でも優れた結果が得られているため、電極パターンを形成するのに適した導電性ペースト組成物を使用していると評価できる。なお、比較例２は、パターン印刷形状やパターンのひび割れ評価でそれぞれ劣るため、実施可能な電極パターンを形成するには不具合があるものと考える。比較例１は、焼成で高い分子量の樹脂成分が消失しなかったために収縮率が低く、続く評価（ｄ）では、導電性が低いという結果となって表れたものと考える。比較例３は導電性粉末の粒径が２．０μｍと大きく、低温で焼結し難かったことを受けて、収縮率が低く、続く評価（ｄ）では、実施例１〜５に比べて導電性が低いという結果となって表れたものと考える。比較例４は導電性粉末の割合が低く、またガラス粉末の割合が高いといった、ペースト組成物自体の配合比が微細パターン印刷に適さず、また高導電性を求める電極への適応できないものであるため、評価（ｄ）の導電性が低く実用に支障があるレベルになったものと考える。比較例５は導電性粉末の割合が高く、ペースト組成物自体に適度な流動性を持たせるだけの有機系ビヒクル量がなかったため、印刷が困難であり、物性評価を実施するレベルに至らなかったため、評価（ｂ）、評価（ｃ）及び評価（ｄ）をＮＤ（Ｎｏ  Ｄａｔａ）とし、実用のレベルにないことを確認した。
【符号の説明】
【００７７】
１０  ＰＤＰ
１１  フロントガラス基板
１２  リアガラス基板
１３  隔壁
１６  バス電極
１７  アドレス電極
【図１】
2010161062.tif 000005